(57)【要約】  振動膜（５）製造用の薄膜（２）、振動膜（５）の製造方法及び複合振動膜を提供する。薄膜（２）はＭＣＰＥＴ材料で形成され、ＭＣＰＥＴ材料は平均細孔径５μｍ以下の互いに独立した微細孔（２０１）を有するＭＣＰＥＴ反射板（１）であり、ＭＣＰＥＴ反射板（１）は発泡倍率が２倍以下、密度が３００ｋｇ／ｍ３以下である。反射板（１）は、層状切削により、被処理ＭＣＰＥＴ反射板（１）より薄くてかつ少なくとも一面に微細孔を露出して微細孔露出面になる薄膜（２）を形成する処理がさらに行われ、その後、薄膜（２）を１３０℃〜１４０℃で加熱成形して振動膜（５）を形成する。複合振動膜は、主振動膜（５）と補助振動膜（６）とを含み、主振動膜（５）は上記薄膜（２）で形成される。従来技術と比べて、上記薄膜（２）で形成される振動膜（５）は、優れた音響性能を持つ。【選択図】図２
2017519376.tif 000002
【特許請求の範囲】
【請求項１】
振動膜製造用の薄膜であって、
前記薄膜は、超微細発泡光反射板（以下、ＭＣＰＥＴ（登録商標)）材料で形成され、
前記ＭＣＰＥＴ材料は、平均細孔径５μｍ以下の互いに独立した微細孔を有するＭＣＰＥＴ反射板であり、
前記ＭＣＰＥＴ反射板は、発泡倍率が２倍以下、密度が３００ｋｇ／ｍ３以下であり、
前記ＭＣＰＥＴ反射板は、層状切削により、被処理ＭＣＰＥＴ反射板より薄い薄膜を形成する処理がさらに行われ、
前記薄膜は、少なくとも一面に微細孔を露出して微細孔露出面になる、
ことを特徴とする振動膜製造用の薄膜。
【請求項２】
前記薄膜の厚さは、０．０５ｍｍ〜１ｍｍである、
ことを特徴とする請求項１に記載の振動膜製造用の薄膜。
【請求項３】
請求項１に係る薄膜を用いたスピーカ振動膜の製造方法であって、
平均細孔径５μｍ以下の互いに独立した微細孔を有し、かつ発泡倍率が２倍以下、密度が３００ｋｇ／ｍ３以下であるＭＣＰＥＴ反射板を、層状切削により、被切削ＭＣＰＥＴ反射板より薄くて厚さが０．０５ｍｍ〜１ｍｍで、かつ少なくとも一面に微細孔を露出して微細孔露出面になる薄膜を形成した後、その薄膜を１３０℃〜１４０℃で加熱成形して振動膜を形成する、
ことを特徴とするスピーカ振動膜の製造方法。
【請求項４】
前記加熱成形は、薄膜全体において複数の円錐形、凹形の放射面を有する平板形、又はドーム形の振動膜構造を形成するように薄膜全体に対して行われ、その後、打抜き又は切断により薄膜全体から各振動膜構造をそれぞれ切出す、
ことを特徴とする請求項３に記載のスピーカ振動膜の製造方法。
【請求項５】
前記加熱成形は片面又は両面で行われ、微細孔露出面が一面だけである場合、片面での加熱成形であっても両面での加熱成形であっても、モールドとの接触面が微細孔非露出面である、
ことを特徴とする請求項３に記載のスピーカ振動膜の製造方法。
【請求項６】
主振動膜と補助振動膜とを含むスピーカ複合振動膜であって、
前記主振動膜は、薄膜材料で形成され、
前記薄膜材料は、平均細孔径５μｍ以下の互いに独立した微細孔を有するＭＣＰＥＴ反射板であり、
前記ＭＣＰＥＴ反射板は、発泡倍率が２倍以下、密度が３００ｋｇ／ｍ３以下であり、
前記主振動膜は、前記ＭＣＰＥＴ反射板を、層状切削により、厚さが０．０５ｍｍ〜１ｍｍであり、かつ少なくとも一面に微細孔を露出して微細孔露出面になる薄膜を形成し、さらに前記薄膜を１３０℃〜１４０℃で加熱成形することにより形成され、
前記補助振動膜は、円形又は円環形であり、外径が上記主振動膜の外径より大きく、
前記主振動膜は、前記補助振動膜に重ね合わされて補助振動膜の中央位置に位置する、
ことを特徴とするスピーカ複合振動膜。
【請求項７】
前記薄膜は、微細孔露出面が一面だけである場合、前記微細孔露出面の向きが前記主振動膜の音声伝送方向と反対である、
ことを特徴とする請求項６に記載のスピーカ複合振動膜。
【請求項８】
前記主振動膜は、円錐形振動膜、凹形の放射面を有する平板形振動膜、又はドーム形振動膜である、
ことを特徴とする請求項６に記載のスピーカ複合振動膜。
【請求項９】
前記主振動膜は、環状接続縁を有しており、前記環状接続縁を介して前記補助振動膜と重ね合わされ、粘着又は熱接着により前記補助振動膜と一体化されて複合振動膜を形成する、
ことを特徴とする請求項６に記載のスピーカ複合振動膜。
【請求項１０】
前記補助振動膜は、紙質材料又はポリマー材料で形成され、外周縁に剛性リングが固着されている、
ことを特徴とする請求項６に記載のスピーカ複合振動膜。
【発明の詳細な説明】
【技術分野】
【０００１】
本発明は、電気音響機器及び音響製品製造分野に関し、さらに、スピーカ振動膜製造用の薄膜（membrane）、その薄膜を用いた振動膜の製造方法、及び当該薄膜と当該振動膜の製造方法により形成される振動膜製品に関し、特に、ＭＣＰＥＴ（以下、ＭＣＰＥＴ（登録商標）：Microcellular formed Polyethylene Terephthalate)材料により製造されるスピーカ振動膜に関する。
【背景技術】
【０００２】
スピーカに関しては、振動膜がその主要部品であり、振動膜の性能の良否がスピーカの性能に極めて大きな影響を与える。従来技術において、スピーカ振動膜を製造するための材料は、紙質材料、ポリプロピレン材料、金属材料などを含むが、これらの材料で製造された従来のスピーカは、音声再生に問題があった。例えば、紙質材料からなる振動膜は、使用時に湿度、温度から大きな影響を受けるとともに、耐久性および耐湿性も悪く、水分が紙質振動膜に吸収されやすいため、長時間使用した場合、振動膜品質の劣化を引き起こし、特に湿気の多い気象条件下では、この劣化の進展を加速せることがある。また、紙質振動膜は、耐熱性が悪いため、高温環境下で、時間が経過するにつれ変形する可能性もある。そのため、コーン紙は温度及び湿度に敏感であり、使用環境の変化が音声に影響を与えることに加えて、その変化が多数発生すると、コーン紙の復元できない変形を生じさせる可能性もある。したがって、紙質振動膜により製造されたスピーカの多くは、一定期間使用後に性能が劣化することがある。また、ポリプロピレン材料により製造された振動膜は紙質振動膜と比較して密度が低いが、耐熱性が悪い。さらに、金属材料により製造された振動膜は、剛性が強くて抵抗が低く、振動膜自身がエネルギーを吸収しないので、コーン紙の割れが発生した場合、明らかなフォルマントが周波数応答の高い側に見られ、適切に処理されないと「金属音」が発生しやすくなる。すなわち、音声再生過程において高調波歪を形成することがある。
【０００３】
これらの問題点を克服するために、従来技術において、平均サイズ１０μｍ〜３０μｍの微細孔付きポリエチレンテレフタレート（ＰＥＴ)シート（以下、ＰＥＴシートと略称する）を用いてスピーカ振動膜を製造するという代替解決法が提案されている。このように製造された振動膜材料は、弾性レベルが向上するとともにより軽量で、スピーカ振動膜の耐久性が確保でき、音声再生における歪みも少ない。しかしながら、ＰＥＴシートにより製造されたスピーカ振動膜は２つの問題点がある。すなわち、第１に、発泡ＰＥＴシートは、製造中に十分な発泡を確保する必要があるため、その厚さの極限値が０．８５ｍｍであり、小径スピーカの振動膜に用いられる場合、このような厚さは厚すぎる。第２に、微細孔の孔径が大きすぎるので、密度レベルと剛性レベルとの間の最適バランスに影響を与える。そのため、従来技術における発泡ＰＥＴシートは、その業界でスピーカ振動膜を製造するための最良の材料として認められなく長い間、本質上新規な振動膜材料を求めている。これまで、振動膜材料の研究開発を行っている研究員及び研究機構は依然として多いが、前述の問題点により、従来技術の改良を必要とすることが明らかに分かった。
【発明の概要】
【発明が解決しようとする課題】
【０００４】
本発明の目的は、スピーカ振動膜を製造するための新規な薄膜材料を提供するために、振動膜製造用の薄膜、振動膜の製造方法及び複合振動膜を提供するとともに、このような薄膜材料により振動膜を形成する方法及びこのような薄膜材料により製造された総合性能の優れたスピーカ振動膜を提供することにある。
【課題を解決するための手段】
【０００５】
本発明に係る振動膜製造用の薄膜は、ＭＣＰＥＴ（登録商標）材料で形成され、上記ＭＣＰＥＴ材料は平均細孔径５μｍ以下の互いに独立した微細孔を有するＭＣＰＥＴ反射板である。上記ＭＣＰＥＴ反射板は、発泡倍率が２倍以下、密度が３００ｋｇ／ｍ３以下であり、上記ＭＣＰＥＴ反射板は、層状切削（layered cut、層形成切削）により、被処理ＭＣＰＥＴ反射板より薄い薄膜を形成する処理がさらに行われ、前記薄膜は、少なくとも一面に微細孔を露出して微細孔露出面になる、ことを特徴とする振動膜製造用の薄膜である。
【０００６】
好ましくは、上記薄膜の厚さは０．０５ｍｍ〜１ｍｍであり、より好ましくは０．０５ｍｍ〜０．４ｍｍである。
【０００７】
また、本発明に係るスピーカ振動膜の製造方法は、平均細孔径５μｍ以下の互いに独立した微細孔を有し、かつ発泡倍率が２倍以下、密度が３００ｋｇ／ｍ３以下であるＭＣＰＥＴ反射板を、層状切削により、被切削ＭＣＰＥＴ反射板より薄くて厚さが０．０５ｍｍ〜１ｍｍであり、かつ少なくとも一面に微細孔を露出して微細孔露出面になる薄膜を形成した後、その薄膜を１３０℃〜１４０℃で加熱成形して振動膜を形成することを特徴とする。
【０００８】
好ましくは、加熱成形時に、薄膜全体において複数の円錐形、凹形の放射面を有する平板形、又はドーム形の振動膜構造を形成するように、薄膜全体に対して加熱成形を行った後、打抜き又は切断により薄膜全体から各振動膜構造をそれぞれ切出す。
【０００９】
また、好ましくは、上記加熱成形は片面又は両面で行われ、微細孔露出面が一面だけである場合は、片面での加熱成形であっても両面での加熱成形であっても、モールドとの接触面が微細孔非露出面である。
【００１０】
また、本発明に係るスピーカ複合振動膜は、主振動膜と補助振動膜とを含み、上記主振動膜は薄膜材料で形成され、上記薄膜材料は、平均細孔径５μｍ以下の互いに独立した微細孔を有するＭＣＰＥＴ反射板であり、上記ＭＣＰＥＴ反射板は、発泡倍率が２倍以下、密度が３００ｋｇ／ｍ３以下であり、上記主振動膜は、上記ＭＣＰＥＴ反射板を、層状切削により、厚さが０．０５ｍｍ〜１ｍｍであり、かつ少なくとも一面に微細孔を露出して微細孔露出面になる薄膜を形成し、さらに上記薄膜を１３０℃〜１４０℃で加熱成形することにより形成され、上記補助振動膜は、円形又は円環形であり、外径が上記主振動膜の外径より大きく、上記主振動膜は、上記補助振動膜と重ね合わされて補助振動膜の中央位置に位置することを特徴とする。
【００１１】
好ましくは、上記薄膜は、微細孔露出面が一面だけである場合、上記微細孔露出面の向きが主振動膜の音声伝送方向と反対である。
【００１２】
好ましくは、上記主振動膜は、円錐形振動膜、凹形の放射面を有する平板形振動膜、又はドーム形振動膜である。
【００１３】
好ましくは、上記主振動膜は、環状接続縁を有しており、上記環状接続縁を介して補助振動膜と重ね合わされ、粘着又は熱接着により補助振動膜と一体化されて複合振動膜を形成する。
【００１４】
さらに好ましくは、上記補助振動膜は、紙質材料又はポリマー材料で形成され、外周縁に剛性リングが固着される。
【発明の効果】
【００１５】
本発明に係る振動膜製造用の薄膜は、ＭＣＰＥＴ材料で形成され、より具体的に、平均細孔径５μｍ以下の互いに独立した微細孔を有し、かつ発泡倍率が２倍以下、密度が３００ｋｇ／ｍ３以下であるＭＣＰＥＴ反射板で形成される。ここで、ＭＣＰＥＴ反射板は、古河電気工業株式会社が照明輝度を向上させるために研究開発した反射板のことであり、超微細発泡光反射板とも呼ばれる。超微細発泡光反射板は、ポリエチレンテレフタレート(ＰＥＴ：polyethyleneTerephthalate)を基材として、超微細発泡技術により製造される非常に良い反射效果を持つ反射板であり、古河電気工業株式会社によってＭＣＰＥＴ(Microcellularformed Polyethylene Terephthalate)と命名された。ＭＣＰＥＴ反射板における微細孔は、平均細孔径が製造時に通常１０μｍ以下に限定られ、一般的な発泡ポリマー反射板よりも遥かに小さいので、超微細発泡光反射板と呼ばれる。そのうち、ＭＣＰＥＴ−ＶＡシリーズの反射板は、本発明における平均細孔径５μｍ以下の互いに独立した微細孔を有し、かつ発泡倍率が２倍以下、密度が３００ｋｇ／ｍ３以下であるという要求を満たす。十分な発泡を確保するために、このようなＭＣＰＥＴ反射板は、一定の厚さを必要とし、厚さが薄すぎると均一かつ十分な発泡を確保することが難しい。現在、古河電気工業株式会社製のＭＣＰＥＴ反射板は、最小厚さが０．５１ｍｍであり、発泡倍率が一般的に１．５倍〜２倍とするものである。前述のとおり、本発明に適している発泡倍率を２倍以下に限定すると、ＭＣＰＥＴは下記のような利点を達成することが知られている。すなわち、ＭＣＰＥＴは、製造時に発泡剤を添加することなく、気体を高温高圧下で膨張させるという物理的手段により超微細発泡を行って、互いに独立した微細孔を得るので、有害物質を使用せず、ＰＥＴ再利用によりその廃棄物を処理でき、高い表面平滑性も得られる。また、このような材料は、全反射率が９９％以上、拡散反射率が９６％、正反射率が３％の優れた光反射特性を有し、軽量性、耐衝撃性、耐高温性に優れ、１６０℃で外力が作用しない場合でも形状保持が可能であり、二次加工において切断、打抜き、湾曲、加熱などの方法により成形を行うことができる。ＭＣＰＥＴ材料の難燃性は、発泡材料ＵＬ９４−ＨＢＦ又はそれ以上の難燃基準を満たす。また、ＭＣＰＥＴ材料のこれらの特性により、各波長の光源の反射能力を均一に維持することができる。
【００１６】
本発明に係る振動膜製造用の薄膜は、従来技術におけるポリマー材料の振動膜と比べて、下記に示すいくつかの相違点がある。すなわち、第１に、超微細発泡による平均細孔径が５μｍ以下であり、第２に、発泡倍率が２倍以下に限定され、第３に、微細孔が互い独立しており、第４に、本発明に係る振動膜製造用の薄膜は、比較的厚いＭＣＰＥＴ反射板をさらに処理して切出されるものであるため、少なくとも１つの微細孔露出面が形成され、少なくとも１面に微細孔構造が形成されることに対して、従来技術におけるポリマー材料の振動膜は、発泡時に発泡剤を使用するので、形成される微細孔が１０μｍ以上の大きな細孔径を持つ一方、各微細孔が互いに貫通しているので、音声の伝送に影響を与えることがある。一方、従来技術におけるポリマー振動膜がロール圧延で製造されるため、このようなポリマー振動膜は、基材内に大量の微細孔が形成されるが、製造時にロールとの接触などの製造プロセスの制限により、薄膜の上下面に緻密な膜層が形成され、露出している微細孔が無視できるほど極めて少ない。
【００１７】
本発明に係る振動膜製造用の薄膜は、細孔径が小さな互いに独立した微細孔構造を持つことにより、密度が大幅に低下する場合でも、高い構造強度及び弾性を持つ。また、切削により切出された開放的な微細孔構造により、切削中にＭＣＰＥＴ薄膜の分子間力及び粘度を向上させ、ＭＣＰＥＴ薄膜をさらに硬化させるため、振動膜のスティック現象がこの硬化作用で明らかに改善される。
【００１８】
さらに、開放的な微細孔構造は、本質的に振動面積を増大させるので、本発明に係る薄膜で製造された振動膜に、より高い感度及びより良い振動による音圧形成能力を与える。
【００１９】
上記の説明によると、さまざまなＭＣＰＥＴ反射板の製品から、平均細孔径が５μｍ以下、発泡倍率が２倍以下のＭＣＰＥＴ反射板を選択して、切削により、被処理ＭＣＰＥＴ反射板より薄くて、かつ少なくとも一面に微細孔を露出して微細孔露出面になる薄膜を形成した後、本発明に係る方法で製造された振動膜は、非常に優れた音響性能を有する理由が容易に分かる。
【００２０】
その結果、本発明に係る振動膜は、２０Ｈｚ〜５５００Ｈｚの音声周波数範囲で極めて優れた音声再生能力を有し、急変のない小さな音圧損失及び１１２ｄｂ以上の再生音圧を有し、十分な中低音分解能を有するため、高品質な再生音楽を保証でき、優れた聴覚体験を提供できる。また、本発明に係る薄膜で製造される振動膜を用いたスピーカは、感度が１１６ｄｂに達する一方、従来技術における同種のスピーカは、感度が一般的に１０５ｄｂ〜１１０ｄｂの範囲にある。なお、高感度のスピーカ振動膜に必要な消費電力が少なく、振動膜の音声再生能力もより高いことは明らかである。
【００２１】
本発明者らは、本発明の薄膜により本発明の振動膜の製造方法で製造された振動膜を用いて、ムービングコイルスピーカを製造した。さらに、得られたムービングコイルスピーカの全体性能を、同様のムービングコイル部品及び他の材料の振動膜で製造されたムービングコイルスピーカと比較した結果、本発明の薄膜で本発明の振動膜の製造方法により製造された振動膜は、より優れた総合性能を有することが示される。
【００２２】
具体的な性能は、発明を実施するための形態において実施例とともにさらに説明する。要するに、本発明の振動膜の性能は、従来技術における同種の振動膜と比べて大幅に向上する。
【図面の簡単な説明】
【００２３】
【図１】図１は、本発明の好適な実施例１に係る振動膜製造用薄膜の製造プロセスにおけるＭＣＰＥＴ反射板の切削概略図である。
【図２】図２は、本発明の好適な実施例１に係る振動膜製造用薄膜の微細孔露出面の顕微鏡拡大図である。
【図３】図３は、本発明の好適な実施例２に係るスピーカ振動膜の製造方法において薄膜全体を加熱成形して形成される振動膜の構成概略図である。
【図４】図４は、本発明の好適な実施例１に係る薄膜を用いて本発明の好適な実施例２に係るスピーカ振動膜の製造方法で製造されるドーム形振動膜の構成概略図である。
【図５】図５は、本発明の好適な実施例１に係る薄膜を用いて本発明の好適な実施例２に係るスピーカ振動膜の製造方法で製造されるドーム形振動膜を含む複合振動膜の構成概略図である。
【図６】図６は、本発明に係る薄膜を用いたスピーカの周波数応答曲線である。
【発明を実施するための形態】
【００２４】
以下、本発明の好適な実施例及び図面を参照して本発明をさらに説明する。
【００２５】
（実施例１）
本実施例は、ＭＣＰＥＴ材料で形成される振動膜製造用の薄膜を提供する。上記ＭＣＰＥＴ材料は、ＭＣＰＥＴ反射板１である。上記ＭＣＰＥＴ反射板１は、平均細孔径５μｍ以下の互いに独立した微細孔２０１を有し、発泡倍率が２倍以下、密度が３００ｋｇ／ｍ３以下である。本実施例において、具体的に、ＭＣＰＥＴ−ＶＡ反射板を使用した。図１に示すように、本実施例において、カッター３で上記ＭＣＰＥＴ反射板１に対して層状切削を行って、被処理ＭＣＰＥＴ反射板１より薄くて厚さが０．０５ｍｍ〜１ｍｍの薄膜２を形成した。層状切削により形成された薄膜２は、少なくとも一面に微細孔２０１を露出して微細孔露出面になる。当然、元のＭＣＰＥＴ反射板１の最上層を層状切削した後、引き続き層状切削を行うと、新たに形成された薄膜２は、両面とも微細孔２０１を露出した。この場合、上記薄膜２は２つの微細孔露出面を有する。上記薄膜２の微細孔露出面が一面である場合でも、良い性能を保証できるので、比較的厚い薄膜２について、両面とも微細孔露出面である場合、その性能の向上に有利である。本発明において、上記薄膜２は、厚さが０．０５ｍｍ〜０．４ｍｍであることが好ましい。層状切削の装置として、市販のＰＥＴプレート分割機（plate splitting machine）を用いてもよい。本実施例における薄膜に対して、Ｌｏｎｇｃｈｅｅｒ Ｈｏｌｄｉｎｇｓ社の社内基準ＱＺ／ＬＣＴ−ＱＰ１４０−２００７の規定に応じて周波数応答特性試験を行った。被試験スピーカの振動膜は、本実施例における薄膜２で形成され、材料がＭＣＰＥＴ−ＶＡ反射板であり、厚さが０．０８ｍｍ、微細孔２０１の平均細孔径が５μｍ以下、発泡倍率が１．８、密度が２３５ｋｇ／ｍ３である。得られた周波数応答曲線は図６に示される。
【００２６】
（実施例２）
本実施例に係るスピーカ振動膜の製造方法は、図１〜３に示される。まず、平均細孔径５μｍ以下の互いに独立した２０１を有し、かつ発泡倍率が２倍以下、密度が３００ｋｇ／ｍ３以下であるＭＣＰＥＴ反射板１を、カッター３で層状切削して、被切削ＭＣＰＥＴ反射板１より薄い薄膜２を形成した。ここで、実施例１と同様の層状切削装置を使用した。本実施例において、具体的には、ＭＣＰＥＴ−ＶＡ反射板を使用した。本実施例において、上記薄膜２の厚さが０．０５ｍｍ〜１ｍｍであるため、このように形成される薄膜２は、少なくとも一面に微細孔２０１を露出して微細孔露出面になる。その後、薄膜２を１３０℃〜１４０℃で加熱成形して振動膜を形成した。本実施例において、図３に示すように、薄膜２全体に対して加熱成形を行うことにより、薄膜２全体で複数のドーム形振動膜構造４を形成した。続いて、打抜き又は切断により薄膜２全体から各振動膜構造４をそれぞれ切出して、図４に示すように、個々の振動膜５を形成した。なお、微細孔露出面が一面だけである場合、片面での加熱成形であっても両面での加熱成形であっても、モールドとの接触面が微細孔非露出面である。
【００２７】
（実施例３）
本実施例の説明において、振動膜５は主振動膜５とも呼ばれる。図５に示すように、本実施例は、主振動膜５と補助振動膜６とを含むスピーカ複合振動膜を提供する。主振動膜５は、ＭＣＰＥＴ反射板料である薄膜材料で形成された。そのＭＣＰＥＴ反射板料は、平均細孔径５μｍ以下の互いに独立した微細孔を有し、発泡倍率が２倍以下、密度が３００ｋｇ／ｍ３以下である。上記ＭＣＰＥＴ反射板は、層状切削により薄膜２を形成した。薄膜２は、厚さが０．０５ｍｍ〜１ｍｍであり、少なくとも一面に微細孔２０１を露出して微細孔露出面になる。上記薄膜２を１３０℃〜１４０℃で加熱成形して主振動膜５を形成した。また、上記補助振動膜６は円形又は円環形であり、上記補助振動膜６の外径は上記主振動膜５の外径よりも大きく形成された。上記主振動膜５は、上記補助振動膜６と重ね合わされ補助振動膜６の中央位置に位置する。特に、上記薄膜２は、微細孔露出面が一面だけである場合、上記微細孔露出面の向きが主振動膜５の音声伝送方向と反対である。本実施例において、上記主振動膜５は、ドーム形振動膜であり、環状接続縁５０１を有しており、上記環状接続縁５０１を介して補助振動膜６と重ね合わされ、粘着又は熱接着により補助振動膜５と一体化されて複合振動膜を形成する。本実施例において、上記補助振動膜６は、紙質材料又はポリマー材料で形成される。また、上記補助振動膜６の外周縁に、剛性リング７が固着される。
【００２８】
好適な実施例２で提供したドーム形振動膜で製造されるスピーカと、従来技術における同種の振動膜で製造されるスピーカとの総合性能の比較は、表１に示される。
【００２９】
【表１】
2017519376.tif 000003
【００３０】
表１から見ると、本発明の薄膜で製造された振動膜は、微細孔構造を有するにもかかわらず、ポリプロピレン及び紙質振動膜よりも遥かに優れた強度を持つことが分かる。さらに、本発明の振動膜は、従来技術における振動膜より低い密度で高強度を達成できる。表１のデータによると、本発明における振動膜の密度が他の材料の振動膜より明らかに低い。極端な場合、本発明における振動膜の密度は、従来技術におけるＰＥＴ材料振動膜の１５％、ポリプロピレン材料振動膜の１８％、紙質材料振動膜の２８％にすぎない。つまり、他の材料の振動膜と比べて、本発明の振動膜は、より優れた軽量性、低密度性及び強度を有するので、スピーカの振動膜への要求をより満たすことは明らかである。
【００３１】
音声伝送速度（音速）について、本発明の振動膜は、従来技術におけるＰＥＴ材料の振動膜よりも８．３％、ポリプロピレン振動膜よりも１１．４％、紙質振動膜よりも２１．８％速い。このような高音速によると、本発明の振動膜は、ポリマー振動膜固有の振動膜スティック現象を改善することにより音速を向上させ、さらに音声再生能力を向上させることが証明できる。
【００３２】
エネルギー損失（Ｔａｎδ)について、本発明の振動膜は、従来技術におけるＰＥＴ材料の振動膜よりも１３％、ポリプロピレン材料の振動膜よりも３８％低く、エネルギー損失に最も優れている紙質材料の振動膜より少し高い程度なので、良好なエネルギー損失を有すると言える。比較的低いエネルギー損失により、振動膜が振動した後で回復することを容易にするので、この特性は振動膜の音声再生における歪み及び雑音を低減する。
【００３３】
音圧について、２０Ｈｚ〜５５００Ｈｚの周波数帯における本発明の振動膜による音圧は、１０１ｄｂ〜１２５ｄｂの範囲にある。この結果は、従来技術におけるＰＥＴ材料の振動膜よりも３．７％、ポリプロピレン材料の振動膜よりも７．６％、紙質振動膜よりも１４．２％高い。このことから、本発明の振動膜は、同様の入力電力においてより高い音声出力が得られ、優れた音声再生效率を有することを示す。
【００３４】
耐湿性及び紫外線防止効果について、本発明の振動膜は、ポリプロピレン及び紙質の振動膜より明らかに優れている。この特性は、本発明の振動膜が耐久性及び安定性があることを示す。
【図１】
2017519376.tif 000004
【図２】
2017519376.tif 000005
【図３】
2017519376.tif 000006
【図４】
2017519376.tif 000007
【図５】
2017519376.tif 000008
【図６】
2017519376.tif 000009
【国際調査報告】
2017519376.tif 000010
2017519376.tif 000011
2017519376.tif 000012
2017519376.tif 000013